Patent UA-143489-U (UA)
Title: Спосіб збагачення сировини полікомпонентних техногенних родовищ
Filed: 2020-03-23
Abstract: Спосіб збагачення сировини полікомпонентних техногенних родовищ включає видобування вихідного продукту, дроблення і здрібнювання його, збагачення за допомогою магнітної сепарації з одержанням магнітного і немагнітного продуктів. Вхідний продукт піддають подвійному грохоченню, у результаті якого одержують три потоки, один з яких - підрешітний продукт класом (-5) мм, який направляють на склад для утилізації як будівельний матеріал. Другий потік являє собою надрешітний продукт (+15) мм, який направляють циркуляційно на склад вхідного продукту. Третій потік (-15-+5) мм направляють на технологічний конвеєр для розміщення в накопичувальному бункері. З накопичувального бункера продукт надходить на дроблення на роторній дробарці з одержанням продукту фракції (-3) мм, а також пилоподібної фракції, яку концентрують у пилоосаджувальній камері і направляють на склад. Продукт фракції (-3) мм концентрують у накопичувальному бункері, з якого подають у млин для здрібнювання до фракції (-0,5-+0,02) мм, а утворену пилоподібну фракцію (-0,02) мм направляють у пилоосаджувальну камеру, з якої її транспортують на склад. Отриманий продукт фракції (-0,5-+0,02) мм направляють на магнітну сепарацію, у результаті якої одержують магнітний продукт, який направляють на склад магнітної продукції. Магнітонесприйнятливий продукт подають на електростатичну сепарацію, якою розділяють вихідний продукт на електропровідний і проміжний продукти. Електропровідний продукт направляють на склад. Проміжний продукт збагачують, розділяючи частки по геометричних параметрах і по щільності, для цього проміжний продукт подають на грохот, формуючи потік надрешітного продукту (+0,45) мм і потік підрешітного продукту (-0,45) мм. Потік надрешітного продукту (+0,45) мм піддають пневматичній сепарації по щільності, в результаті якої розділяють щільні металовмісні частки і малощільні частки порожніх порід. Металовмісні частки направляють на склад, а малощільні частки - у хвостосховище. Потік продукту (-0,45) мм подають на грохочення, формуючи потік надрешітного продукту (+0,4) мм і потік підрешітного продукту (-0,4) мм. Потік надрешітного продукту (+0,4) мм піддають пневматичній сепарації по щільності, в результаті якої розділяють щільні металовмісні частки і малощільні частки порожніх порід, при цьому металовмісні частки направляють на склад, а малощільні частки - у хвостосховище. Потік продукту (-0,4) мм подають на грохочення, формуючи потік надрешітного продукту (+0,35) мм і потік підрешітного продукту (-0,35) мм, при цьому потік надрешітного продукту (+0,35) мм піддають пневматичній сепарації по щільності, в результаті якої розділяють щільні металовмісні частки і малощільні частки порожніх порід, при цьому металовмісні частки направляють на склад, а малощільні частки - у хвостосховище. Потік продукту (-0,35) мм подають на грохот, формуючи потік надрешітного продукту (+0,3) мм та потік підрешітного продукту (-0,3) мм, при цьому потік надрешітного продукту (+0,3) мм піддають пневматичній сепарації по щільності, в результаті якої розділяють щільні металовмісні частки і малощільні частки порожніх порід, при цьому металовмісні частки направляють на склад, а малощільні частки - у хвостосховище. Потік продукту (-0,3) мм подають на грохот, формуючи потік надрешітного продукту (+0,25) мм та потік підрешітного продукту (-0,25мм), при цьому потік надрешітного продукту (+0,25) мм піддають пневматичній сепарації по щільності, в результаті якої розділяють щільні металовмісні частки і малощільні частки порожніх порід, при цьому металовмісні частки направляють на склад, а малощільні частки - у хвостосховище. Потік продукту (-0,25) мм подають на грохочення, формуючи потік надрешітного продукту (+0,2) мм та потік підрешітного продукту (-0,2) мм, при цьому потік надрешітного продукту (+0,2) мм піддають пневматичній сепарації по щільності, в результаті якої розділяють щільні металовмісні частки і малощільні частки порожніх порід, при цьому металовмісні частки направляють на склад, а малощільні частки - у хвостосховище. Потік підрешітного продукту (-0,2) мм, який не містить металовмісний компонент, направляють у хвостосховище.